(57)【要約】【課題】  剥離し易い貼り合わせ構造を有さず、容易かつ低コストで作製でき、しかも、良好な記録品位を得ることのできるインクジェットプリンタ用記録媒体を提供する。【解決手段】  エチレン含有量５〜２０重量％、メルトフローレート０．１〜１０ｇ／１０分、１９０℃における溶融張力が１５〜２５ｇのエチレン−プロピレンブロック共重合体２０〜８０重量％と、エチレン含量５〜２０重量％、メルトフローレート５〜２０ｇ／１０分のエチレン−プロピレンブロック共重合体または／およびエチレン−プロピレンランダム共重合体２０〜８０重量％との混和物１００重量部に対して、発泡核剤を２〜１０重量部を配合した樹脂組成物に、無機系ガスを圧入したのち、押出機のダイスより押出成形し発泡させたポリプロピレン発泡シートの少なくとも片面にインク受容層が塗布形成し、前記ポリプロピレン発泡シート表面のＪＩＳ  Ｂ０６０１に基づく中心線平均粗さを０．５〜２．０μｍ、ＪＩＳ  Ｂ０６０１に基づく最大高さを５〜２５μｍとする。【選択図】        なし【特許請求の範囲】
【請求項１】
エチレン含有量５〜２０重量％、メルトフローレート０．１〜１０ｇ／１０分、１９０℃における溶融張力が１５〜２５ｇのエチレン−プロピレンブロック共重合体２０〜８０重量％
と、
エチレン含量５〜２０重量％、メルトフローレート５〜２０ｇ／１０分のエチレン−プロピレンブロック共重合体または／およびエチレン−プロピレンランダム共重合体２０〜８０重量％
との混和物１００重量部に対して、発泡核剤を２〜１０重量部を配合した樹脂組成物に無機系ガスを圧入したのち、押出機のダイスより押出成形し発泡させたポリプロピレン発泡シートの少なくとも片面にインク受容層が塗布形成されてなり、
前記ポリプロピレン発泡シート表面のＪＩＳ  Ｂ０６０１に基づく中心線平均粗さが０．５〜２．０μｍ、ＪＩＳ  Ｂ０６０１に基づく最大高さが５〜２５μｍであることを特徴とするインクジェットプリンタ用記録媒体。
【請求項２】
前記ポリプロピレン発泡シートのインク受容層の塗布形成面は、表面酸化処理が施されていることを特徴とする請求項１に記載のインクジェットプリンタ用記録媒体。
【請求項３】
前記表面酸化処理はコロナ処理である請求項１または請求項２に記載のインクジェットプリンタ用記録媒体。
【請求項４】
前記ポリプロピレン発泡シートの表面の長手方向および幅方向での前記中心線平均粗さが０．５〜２．０μｍ、かつ前記ポリプロピレン発泡シート表面の長手方向および幅方向での前記最大高さが５〜２５μｍであることを特徴とする請求項１乃至請求項３のいずれか１項に記載のインクジェットプリンタ用記録媒体。
【請求項５】
前記ポリプロピレン発泡シートの平均気泡径が１０〜８０μｍであることを特徴とする請求項１乃至請求項４のいずれか１項に記載のインクジェットプリンタ用記録媒体。
【発明の詳細な説明】
【技術分野】
【０００１】
本発明は、ポリプロピレン発泡シートを基材としたインクジェットプリンタ用記録媒体に関する。
【背景技術】
【０００２】
近年、インクジェットプリンタは個人用としても広く普及しており、そのインクジェットプリンタ用の印刷媒体として、紙ばかりでなく、耐水性及び強度に優れる樹脂シートも使用されつつある。
【０００３】
例えば、発泡倍率が１．４〜８．５倍の熱可塑性樹脂発泡基材の少なくとも片面に、インク受容層を有する熱可塑性樹脂フィルムを貼り合わせたインクジェット記録用シートが開示されている（特許文献１）。
【０００４】
【特許文献１】特開２００４−２１６８９０号公報
【発明の開示】
【発明が解決しようとする課題】
【０００５】
しかしながら、このインクジェット記録用シートには熱可塑性樹脂発泡基材と熱可塑性樹脂フィルムとの貼り合わせ面が存在するため、その貼り合わせ面の界面から剥離する虞れがあった。さらに、熱可塑性樹脂発泡基材と熱可塑性樹脂フィルムを別々に製造して貼り合わせる必要があり、工程が面倒であり、また、コスト高になる。
【０００６】
本発明は前述した事情に鑑みてなされたもので、剥離し易い貼り合わせ構造を有さず、容易かつ低コストで作製でき、しかも、良好な記録品位を得ることのできるインクジェットプリンタ用記録媒体を提供することを目的とする。
【課題を解決するための手段】
【０００７】
本発明者らは、前記目的を達成するために種々検討を行った結果、以下の特徴を具備するインクジェットプリンタ用記録媒体が、良好なインクジェット印刷適性を有することを見出し、本発明に至った。
【０００８】
すなわち、請求項１に係るインクジェットプリンタ用記録媒体は、エチレン含有量５〜２０重量％、メルトフローレート０．１〜１０ｇ／１０分、１９０℃における溶融張力が１５〜２５ｇのエチレン−プロピレンブロック共重合体２０〜８０重量％と、エチレン含量５〜２０重量％、メルトフローレート５〜２０ｇ／１０分のエチレン−プロピレンブロック共重合体または／およびエチレン−プロピレンランダム共重合体２０〜８０重量％との混和物１００重量部に対して、発泡核剤を２〜１０重量部を配合した樹脂組成物に、無機系ガスを圧入したのち、押出機のダイスより押出成形し発泡させたポリプロピレン発泡シートの少なくとも片面に、インク受容層が塗布形成されてなり、前記ポリプロピレン発泡シート表面のＪＩＳ  Ｂ０６０１に基づく中心線平均粗さ（Ｒａ）が０．５〜２．０μｍ、ＪＩＳ  Ｂ０６０１に基づく最大高さ（Ｒmａx）が５〜２５μｍであることを特徴とする。
【０００９】
貼り合わせ構造を有さないのでシートが厚さ方向において剥離するような不具合が生じず、容易かつ低コストで作製できる。しかも、ポリプロピレン発泡シートの表面粗さを上記規定値内におさめることで、良好な記録品位を得ることができる。
【００１０】
また、請求項２に係るインクジェットプリンタ用記録媒体は、請求項１に記載のインクジェットプリンタ用記録媒体において、前記インクジェットプリンタ用記録媒体のインク受容層の塗布形成面は、表面酸化処理が施されていることを特徴とする。
【００１１】
表面酸化処理によりインク受容層の塗工性の向上や基材との密着性の向上を図ることができる。前記表面酸化処理としては、請求項３に係るインクジェットプリンタ用記録媒体のように、コロナ（放電）処理を採用することができ、好ましい。
【００１２】
またさらに、請求項４に係るインクジェットプリンタ用記録媒体は、請求項１乃至請求項３のいずれか１項に記載のインクジェットプリンタ用記録媒体であって、前記ポリプロピレン発泡シートの表面の長手方向および幅方向での前記中心線平均粗さが０．５〜２．０μｍ、かつ前記ポリプロピレン発泡シート表面の長手方向および幅方向での前記最大高さが５〜２５μｍであることを特徴とし、請求項５に係るインクジェットプリンタ用記録媒体は、請求項１乃至請求項４のいずれか１項に記載のインクジェットプリンタ用記録媒体であって、前記ポリプロピレン発泡シートの平均気泡径が１０〜８０μｍであることを特徴とする。
【００１３】
ポリプロピレン発泡シートの表面の長手方向および幅方向での中心線平均粗さと最大高さ、平均気泡径をそれぞれ上記規定値内におさめることで、確実に良好な記録品位を得ることができる。
【発明の効果】
【００１４】
このように構成された本発明に係るインクジェットプリンタ用記録媒体は、貼り合わせ構造を有さないのでシートが厚さ方向において剥離するような不具合が生じず、しかも、容易かつ低コストで作製できるといった優れた効果を奏するものである。
【発明を実施するための最良の形態】
【００１５】
以下、本発明のインクジェットプリンタ用記録媒体についてさらに詳しく説明する。
【００１６】
本実施形態のインクジェットプリンタ用記録媒体は、表面のＪＩＳ  Ｂ０６０１に基づく中心線平均粗さ（Ｒａ）が０．５〜２．０μｍ、ＪＩＳ  Ｂ０６０１に基づく最大高さ（Ｒmａx）が５〜２５μｍとされ、平均気泡径が１０〜８０μｍとされた、基材としてのポリプロピレン発泡シートの少なくとも片面にインク受容層が塗布形成されている。
【００１７】
本実施形態において、前記ポリプロピレン発泡シートは、エチレン含有量５〜２０重量％、メルトフローレート０．１〜１０ｇ／１０分、１９０℃における溶融張力が１５〜２５ｇのエチレン−プロピレンブロック共重合体２０〜８０重量％と、エチレン含量５〜２０重量％、メルトフローレート５〜２０ｇ／１０分のエチレン−プロピレンブロック共重合体または／およびエチレン−プロピレンランダム共重合体２０〜８０重量％との混和物１００重量部に対して、発泡核剤を２〜１０重量部を配合した樹脂組成物に、無機系ガスを圧入したのち、押出機のダイスより押出成形し、発泡させて作製されている。
【００１８】
詳しくは、本発明において用いられるエチレン−プロピレンブロック共重合体は、エチレン含有量５〜２０重量％、好ましくは７〜１５重量％であって、メルトフローレート０．１〜１０ｇ／１０分、１９０℃における溶融張力が１５〜２５ｇのものである（溶融張力は、直径２．１ｍｍ、長さ８ｍｍのオリフィスを装着したキャピラリーメーターを用い、試験温度１９０℃、押出速度１０ｍｍ／ｍｉｎで押し出した溶融樹脂を４ｍ／ｍｉｎの速度で引き取ったときの張力を測定する）。このようなブロック共重合体を少なくとも２０重量％用いることにより発泡性に優れる発泡シートが得られる。また、このようなエチレン含量、およびメルトフローレートを有するエチレン−プロピレンブロック共重合体は、押出時に樹脂組成物の発泡に適した粘弾性を示すため、良好な発泡組織を容易に形成させることができるからである。上記の範囲外では、高倍率発泡シートが得られず、物性面においても優れたものが得られない。
【００１９】
また、本実施形態において、エチレン含量５〜２０重量％、メルトフローレート５〜２０ｇ／１０分のエチレン−プロピレンブロック共重合体または／およびエチレン−プロピレンランダム共重合体２０〜８０重量％をブレンドした理由は、押出機内の樹脂温度の上昇を抑制し、シートの長手方向の発泡倍率のバラツキを少なくするという効果もあり、長時間安定した発泡シートが得られるからである。
【００２０】
また、発泡核剤としては例えば、重炭酸ソーダ系、重炭酸アンモニウム系、重曹クエン酸系、アゾジカーボンアミド系などの発泡助剤などが挙げられる。市販品としては永和化成工業株式会社製のポリスレンシリーズが好適に用いられる。さらに、発泡剤としては、窒素ガス、炭酸ガス等の無機系ガスがあげられる。これらを圧入して発泡させるガス発泡法は、発泡剤の分解による発熱がないので、樹脂温度のコントロールを容易に行うことができ、好適な樹脂粘度を保持しやすい。また、得られた発泡シートに有害な残渣がなく、衛生上も好ましい。
【００２１】
なお、造核剤、改質用のほかのポリマーや無機フィラー、難燃剤、カーボンブラックのような導電性付与剤、帯電防止剤、着色剤、紫外線吸収剤など、公知の添加物を適量配合しても良い。
【００２２】
そして、押出機内で溶融混練させた樹脂組成物を押出機途中から無機系ガスを圧入したのち、押出機先端に設けたダイスを通して押出成形し発泡させて目的とするポリプロピレン発泡シートを製造する。
【００２３】
この際、発泡用ダイスの先端より水平方向に少なくとも一組以上の成形ロールを設置し、該ロール間を通過させる押出発泡シート表面及び内部の温度を７０〜１３０℃に保持させながら圧壊することなく、シート状に成形し、ついで冷却すると、気泡径が均一で、独立気泡率が高く、表面平滑性、耐衝撃性に優れたポリプロピレン発泡シートが得られる。
【００２４】
シート表面及び内部の温度は７０〜１３０℃に保つことが重要であり、７０℃未満では、樹脂の発泡が抑制されて、目的とする肉厚や発泡倍率のものが得られにくく、また１３０℃以上では表面からガスが抜け易くなるといった問題が生じる。
【００２５】
また、インク受容層は、従来から公知のインク受容層用のコーティング剤を塗布することにより形成できる。公知のインク受容層用コーティング剤は、例えば、タルク、二酸化チタン等の白色無機顔料やポリエチレン、スチレン系プラスチックピグメント等の有機顔料とバインダーを混合したものが挙げられる。バインダーとしては、例えば、ポリビニルアルコール、酢酸ビニル、カルボキシメチルセルロース、ゼラチン、メチルメタクリレート−ブタジエン共重合体等の共役ジエン系共重合体、ラテックス、エチレン−酢酸ビニル共重合体、ポリエステル等の樹脂が利用できる。市販品としては、例えば、帝国インキ製造株式会社製のＪＦ−ＩＪグロスクリアー、大日精化工業株式会社製のダイアロマーＩＪ−２１０５、出光テクノファイン株式会社製のプロテインＷＲＬ−４５２などが挙げられる。塗布厚みは任意に選定できる。
【００２６】
インクジェットプリンタ用記録媒体のインク受容層の塗布形成面には、必要に応じて、表面酸化処理を施すことができる。この表面酸化処理によりインク受容層の塗工性の向上や基材との密着性の向上を図ることができる。表面酸化処理の具体例としては、いわゆる、コロナ（放電）処理、フレーム処理、プラズマ処理、グロー放電処理、オゾン処理より選ばれた処理方法などが挙げられ、好ましくはコロナ処理である。処理量は、コロナ処理の場合は６００〜１２，０００Ｊ／ｍ2 （１０〜２００Ｗ・分／ｍ2 ）、好ましくは１，２００〜９，０００Ｊ／ｍ2 （２０〜１８０Ｗ・分／ｍ2 ）である。コロナ放電処理の効果を十分に得るには６００Ｊ／ｍ2 （１０Ｗ・分／ｍ2 ）以上であり、１２，０００Ｊ／ｍ2 （２００Ｗ・分／ｍ2 ）超では処理の効果が頭打ちとなるので１２，０００Ｊ／ｍ2 （２００Ｗ・分／ｍ2 ）以下で十分である。
【００２７】
次に、本発明のインクジェットプリンタ用記録媒体の実施例を示すが、本発明は下記例に限定されるものではない。
【実施例】
【００２８】
シリンダー径６５ｍｍの押出機に、エチレン含量１０重量％、メルトフローレート０．５ｇ／１０分、１９０℃における溶融張力が２３ｇのエチレン−プロピレンブロック共重合体４０重量部（Ａ材料）、エチレン含量７重量％、ＭＦＲ９ｇ／１０分のエチレン−プロピレンランダム共重合体６０重量部（Ｂ材料）と、発泡核剤としてのポリスレンＥＥ２０７Ｅ（永和化成工業株式会社製）を、下記表１に示すように１〜１０重量部（詳しくは、実施例１においては２重量部、実施例２においては３重量部、実施例３においては５重量部、実施例４においては１０重量部）投入し、押出機途中のシリンダ部より、無機系ガスとしての炭酸ガスを７ｋｇ／ｃｍ2 の圧力で圧入した後、幅４００ｍｍのＴ型発泡ダイスの先端の中心から水平方向に二組の成形ロールダイを設置し、該ロールダイの間を通過させる時に、シート表面の温度を１１０℃に保持して押出発泡させて表に示す厚みが０．７５〜１ｍｍ（詳しくは、実施例１においては０．７５ｍｍ、実施例２乃至実施例４においては１．０ｍｍ）のポリプロピレン発泡シートを作製した。
【００２９】
その後、ポリプロピレン発泡シートの片面にコロナ処理を９０００Ｊ／ｍ2 （１８０Ｗ・分／ｍ2 ）の条件下で行い、その後、この面にインク受容装用のコーティング剤としてのプロテインＷＲＬ−４５２（出光テクノファイン株式会社製）を乾燥後の塗布量が２０ｇ／ｍ２になるように塗布し、オーブンで乾燥し、所望のインク受容層を有する発泡シートからなるインクジェットプリンタ用記録媒体を得た。
【００３０】
さらに、インクジェットプリンタ（キャノン株式会社  ＰＩＸＵＳ  ＭＰ−５００）を用いて、このインクジェットプリンタ用記録媒体に印刷した。
【００３１】
[比較例]
実施例における組成比のうち、発泡核剤としてのポリスレンＥＥ２０７Ｅ（永和化成工業株式会社製）を１重量部とし、押出発泡させるポリプロピレン発泡シートの厚みを、比較例１においては０．８０ｍｍ、比較例２においては１．０ｍｍとした点のみを異ならせ、インクジェットプリンタ用記録媒体を得た。
【００３２】
さらに、インクジェットプリンタ（キャノン株式会社  ＰＩＸＵＳ  ＭＰ−５００）を用いて、このインクジェットプリンタ用記録媒体に印刷した。
【００３３】
[評  価］
１） 表面粗度
押出発泡で得られた、実施例１乃至実施例４、比較例１および比較例２の６つの試料につき、ポリプロピレン発泡シートの表面のＪＩＳ  Ｂ０６０１に基づく中心線平均粗さ（Ｒａ）、最大高さ（Ｒmａx）を測定した。なお測定は発泡シートの長手方向（機械方向）および幅方向について、東京精密ハンディサーフＥ−３０Ａを用いて測定した。
２） 平均気泡径
前記６つの試料につき、ＡＳＴＭ  Ｄ３５７６−７７に準じ、シートの断面のＳＥＭ写真を撮影し、ＳＥＭ写真上に水平方向と垂直方向に直線を引き、直線が横切る気泡の弦の長さｔを平均した。写真の倍率をＭとして、下記式に代入して平均気泡径ｄを求めた。
【００３４】
ｄ＝ｔ／（０．６１６×Ｍ）
３） 記録媒体の外観評価
前記６つの試料につき、記録品位について目視にて外観を評価した。なお、表１中には従来の記録媒体と同等以上の記録品位が得られたものは○、従来の記録媒体より劣る記録品位のものを×として示した。
【００３５】
【表１】
2008272972.tif 000002
【００３６】
[考  察］
貼り合わせ構造を有さないのでシートが厚さ方向において剥離するような不具合は生じず、容易かつ低コストに作製できるが、記録品位においては差異が生じている。すなわち、実施例１乃至実施例４の試料はいずれも記録媒体の外観評価において良好な記録品位を得られたのに対し、比較例１および比較例２の試料はいずれも従来よりも劣る記録品位となった。
【００３７】
記録品位の差異は、ポリプロピレン発泡シートの組成比、前記ポリプロピレン発泡シートの厚さ、表面のＪＩＳ  Ｂ０６０１に基づく中心線平均粗さ（Ｒａ）、同じくＪＩＳ  Ｂ０６０１に基づく最大高さ（Ｒmａx）、および平均気泡径の相違とみられ、本実施形態のように組成比等を規定することで、良好な記録品位を得られることが立証された。